(57)【特許請求の範囲】
【請求項１】
ブチルゴム、オレフィン系樹脂、粘着付与樹脂を含有するブチルゴム系粘着剤組成物であって、
前記ブチルゴム１００質量部に対し、前記オレフィン系樹脂の含有量が５〜５０質量部、前記粘着付与樹脂の含有量が５０〜２００質量部であり、
前記オレフィン系樹脂が、ＪＩＳ  Ｋ７２１０に準拠して温度１９０℃、荷重２．１６ｋｇの条件で測定したメルトマスフローレイト（ＭＦＲ）が４０ｇ／１０ｍｉｎ以下であり、
前記オレフィン系樹脂は、エチレンとエチレン以外のモノマーとの共重合体を含有する、ブチルゴム系粘着剤組成物。
【請求項２】
前記オレフィン系樹脂は、ポリエチレン、エチレン・酢酸ビニル共重合体、エチレン・ブテン共重合体、及びエチレン・４−メチル−１−ペンテン共重合体の混合物である、請求項１に記載のブチルゴム系粘着剤組成物。
【請求項３】
前記粘着付与樹脂の軟化点が８０〜１３０℃である、請求項１又は２に記載のブチルゴム系粘着剤組成物。
【請求項４】
請求項１乃至３のうち何れか１項に記載のブチルゴム系粘着剤組成物からなる粘着テープ。
【請求項５】
請求項１乃至３のうち何れか１項に記載のブチルゴム系粘着剤組成物からなる粘着剤層と、
前記粘着剤層に積層された防水シートと、を有する、屋根用防水シート。
【請求項６】
請求項１乃至３のうち何れか１項に記載のブチルゴム系粘着剤組成物によって屋根瓦と防水シートを接合してなる、接合体。
【発明の詳細な説明】
【技術分野】
【０００１】
本発明は、屋根瓦と防水シートの接合に用いられるブチルゴム系粘着剤組成物、ブチルゴム系粘着剤組成物を用いた粘着テープ、ブチルゴム系粘着剤組成物を用いた屋根用防水シート、及びブチルゴム系粘着剤組成物によって屋根瓦と防水シートを接合してなる接合体に関する。
【背景技術】
【０００２】
一般に、家屋等建築物の屋根には、雨水等の浸入を防ぐために屋根下地と屋根瓦との間に、合成ゴム等からなる防水シートが敷設されている。この防水シートと屋根瓦との接合には、釘、ボルト、リベット等の機械的締結方法、溶剤系接着剤を用いた接合方法、或いはアクリルゴム系やブチルゴム系の粘着テープを用いた接合方法が用いられている。
【０００３】
これらの中でも、耐水性および作業性等の観点から、ゴム系の粘着テープを用いた接合方法が多く用いられている。特許文献１には、屋根瓦と防水シートの接合にブチルゴム系粘着テープを用いて接合する方法が提案されている。しかしながら、夏場の強い日差し等によって屋根全体が高温に曝されると、粘着テープが熱でクリープ変形するという問題があった。
【先行技術文献】
【特許文献】
【０００４】
【特許文献１】特開２００４−３００６７４号公報
【発明の概要】
【発明が解決しようとする課題】
【０００５】
本発明は、屋根瓦と防水シートの接合に用いることができ、粘着性及び耐クリープ性に優れたブチルゴム系粘着剤組成物を提供することを目的とする。
【課題を解決するための手段】
【０００６】
本願発明者らは、上記課題を解決するために、ブチルゴム系粘着剤組成物に配合し得る種々の物質を探索した結果、従来のブチルゴム系粘着剤組成物には含有されていなかった特定の物質を配合することにより、粘着性及び耐クリープ性に優れたブチルゴム系粘着剤組成物を得ることができることを見出し、本発明を完成させるに至った。
【０００７】
本発明は、ブチルゴム、オレフィン系樹脂、粘着付与樹脂を含有するブチルゴム系粘着剤組成物であって、前記ブチルゴム１００質量部に対し、前記オレフィン系樹脂の含有量が５〜５０質量部、前記粘着付与樹脂の含有量が５０〜２００質量部であり、前記オレフィン系樹脂が、ＪＩＳＫ７２１０に準拠して温度１９０℃、荷重２．１６ｋｇの条件で測定したメルトマスフローレイト（ＭＦＲ）が４０ｇ／１０ｍｉｎ以下である、ブチルゴム系粘着剤組成物を提供する。
【０００８】
本発明に係るブチルゴム系粘着剤組成物は、屋根瓦と防水シートの接合に好適に用いられる。このブチルゴム系粘着剤組成物を用いて固定可能な瓦の種類は特に限定されないが、本発明に係るブチルゴム系粘着剤組成物は、特に、陶器瓦の固定に好適に用いることができる。
【０００９】
本発明に係るブチルゴム系粘着剤組成物は、テープ状に加工されることで、瓦屋根用の粘着テープとして用いられてもよい。
また、本発明に係るブチルゴム系粘着剤組成物は、粘着剤層と防水シートとが積層された屋根用防水シートの粘着剤層に好適に用いられる。この屋根用防水シートは、上記粘着テープと防水シートが積層されることで形成されてもよい。
さらに、本発明に係るブチルゴム系粘着剤組成物は、屋根瓦と防水シートを接合してなる接合体を形成するために用いられてもよい。
【発明の効果】
【００１０】
本発明に係るブチルゴム系粘着剤組成物は、粘着性及び耐クリープ性に優れる。
【図面の簡単な説明】
【００１１】
【図１】図１Ａ〜図１Ｂは、耐クリープ性の評価方法を説明するための図である。
【発明を実施するための形態】
【００１２】
以下、本発明を実施するための好適な形態について説明する。なお、以下に説明する実施形態は、本発明の代表的な実施形態の一例を示したものであり、これにより本発明の範囲が狭く解釈されることはない。
【００１３】
［ブチルゴム系粘着剤組成物］
本発明に係るブチルゴム系粘着剤組成物は、様々な種類の瓦屋根の固定に用いることが可能である。本発明のブチルゴム系粘着剤組成物は、例えば、表面にガラス質を形成した陶器瓦（釉薬瓦）、表面に炭素を主成分とする炭素膜を形成したいぶし瓦、無釉薬瓦、塩焼瓦、セメント瓦、ポリスチレンが含有している瓦などに用いることができるが、特に、陶器瓦に好適に用いることができる。
【００１４】
本発明のブチルゴム系粘着剤組成物は、ブチルゴム、オレフィン系樹脂、及び粘着付与樹脂を含有する。以下、各成分について説明する。
【００１５】
＜ブチルゴム＞
本発明に係るブチルゴム系粘着剤組成物は、ブチルゴムを含有することにより、粘着力の経年変化が少ない、耐水性が良好である、といった効果を奏する。また、本発明に係るブチルゴム系粘着剤組成物は、ブチルゴムを含有することで被着体への追従性が良好となるので、屋根瓦と防水シートのような形態の異なる被着体同士の接合に好適に用いられる。
【００１６】
なお、本発明に係るブチルゴム系粘着剤組成物は、ブチルゴム以外のゴム成分を含有してもよい。ブチルゴム以外のゴム成分としては、例えば、天然ゴム、イソプレンゴム、スチレン−ブタジエンゴム、クロロプレンゴム等のジエン系ゴムや、ブチルゴム、エチレン−プロピレンゴム等の主鎖中に少量の二重結合を導入したゴム（例えば、エチレン−プロピレン−ジエンゴム）などが挙げられる。これらのゴムは、１種類だけでなく２種類以上が用いられてもよい。全ゴム成分に対するブチルゴムの割合は、５０質量％以上が好ましく、８０質量％以上がさらに好ましい。
【００１７】
＜オレフィン系樹脂＞
オレフィン系樹脂は、ＪＩＳ  Ｋ７２１０で定める１９０℃、荷重２．１６ｋｇでのマスフローレイト（ＭＦＲ）が４０ｇ／１０ｍｉｎ以下であり、３０ｇ／１０ｍｉｎ以下であることが好ましく、２０ｇ／１０ｍｉｎ以下であることがより好ましい。このようなオレフィン系樹脂をブチルゴム系粘着剤組成物に含有させることによって、耐クリープ性を高めることができる。ＭＦＲの下限は特に規定されないが、ＭＦＲは、１ｇ／１０ｍｉｎ以上が好ましく、２ｇ／１０ｍｉｎ以上がさらに好ましく、３．５ｇ／１０ｍｉｎ以上がさらに好ましく、５ｇ／１０ｍｉｎ以上がさらに好ましい。ＭＦＲの値が小さすぎると、ブチルゴム系粘着剤組成物の粘着力が低下するからである。
【００１８】
オレフィン系樹脂の含有量は、ブチルゴム１００質量部に対して５〜５０質量部である。オレフィン系樹脂の含有量が５質量部未満であると、十分な耐クリープ性が得られず、オレフィン系樹脂の含有量が５０質量部を超えると、屋根瓦用の粘着剤として必要な粘着力が得られなくなる。
【００１９】
オレフィン系樹脂は、オレフィンの単独重合体又は共重合体である。オレフィンの共重合体は、構成モノマーの全てがオレフィンであってもよく、一部がオレフィンであってもよい。オレフィンの炭素数は、２〜１０であることが好ましく、２〜６であることがさらに好ましい。オレフィンとしては、例えば、エチレン、プロピレン、ブテン、４−メチル−１−ペンテンなどが挙げられる。オレフィン系樹脂としては、例えば、ポリエチレン、ポリプロピレン、エチレン・酢酸ビニル共重合体、エチレン・ブテン共重合体、及びエチレン・４−メチル−１−ペンテン共重合体などが挙げられる。
【００２０】
オレフィン系樹脂は、エチレンと、エチレン以外のモノマーの共重合体を含有することが好ましい。エチレン以外のモノマーとしては、酢酸ビニル、ブテン、４−メチル−１−ペンテンなどが挙げられる。オレフィン系樹脂は、ポリエチレン、エチレン・酢酸ビニル共重合体、エチレン・ブテン共重合体、及びエチレン・４−メチル−１−ペンテン共重合体の混合物であることがさらに好ましい。この場合に、粘着性及びクリープ性が特に良好になりやすい。
【００２１】
＜粘着付与樹脂＞
粘着付与樹脂は、ブチルゴム系粘着剤組成物の粘着性を向上させるために用いられる。粘着付与樹脂としては、特に限定されず、公知の粘着付与樹脂を１種または２種以上自由に選択して用いることができる。粘着付与樹脂としては、例えば、ロジン系樹脂、水素化ロジン系樹脂、テルペン系樹脂、水素化テルペン系樹脂、芳香族変性テルペン樹脂、テルペンフェノール樹脂、スチレン系樹脂、クマロン樹脂、フェノールホルムアルデヒド樹脂、アスファルト、石油ナフサの熱分解で生成するペンテン、イソプレン、ピペリン、１，３−ペンタジエン等のＣ５留分を共重合して得られるＣ５系石油樹脂（脂肪族系樹脂）、石油ナフサの熱分解で生成するインデン、ビニルトルエン等のＣ９留分を共重合して得られるＣ９系石油樹脂（芳香族系樹脂）、Ｃ５／Ｃ９系石油樹脂（脂環族炭化水素樹脂）、及びこれらの石油樹脂を水素化した水素化石油樹脂や脂環族飽和炭化水素樹脂等が挙げられる。これらの粘着付与樹脂の中でも、耐クリープ性と粘着性のバランスの観点から、脂環族飽和炭化水素樹脂が好ましい。
【００２２】
粘着付与樹脂の含有量は、ブチルゴム１００質量部に対して５０〜２００質量部である。粘着付与樹脂の含有量が５０質量部未満であると、屋根瓦用の粘着剤として必要な粘着力が得られなくなり、粘着付与樹脂の含有量が２００質量部を超えると、十分な耐クリープ性が得られなくなる。
【００２３】
粘着付与樹脂の軟化点は、８０〜１３０℃であることが好ましい。軟化点が８０℃以上であると、十分な耐クリープ性が得られ、１３０℃以下であると、十分な粘着力が得られる。なお、本明細書において、粘着付与樹脂の「軟化点」は、ＪＩＳ  Ｋ２５３１に準拠して測定した値を意味する。
【００２４】
本発明に係るブチルゴム系粘着剤組成物には、本発明の目的を損なわない範囲において、通常のゴム組成物に使用される無機充填剤、軟化剤（可塑剤）、老化防止剤、加工助剤、滑剤等の添加剤を含有させることができる。
【００２５】
（ａ）無機充填剤
無機充填剤は、本発明の目的を損なわなければ、その種類は特に限定されず、公知のあらゆる無機充填剤を１種または２種以上自由に選択して用いることができる。無機充填剤としては、例えば、シリカ、珪藻土、アルミナ、酸化亜鉛、酸化マグネシウム、炭酸カルシウム、炭酸マグネシウム、硫酸カルシウム、硫酸バリウム、珪酸カルシウム、カーボンブラック、タルク、マイカ、ベントナイト、活性白土、ガラス繊維、ガラスビーズ、窒化アルミニウム、炭素繊維、などを挙げることができる。無機充填剤の含有量は、例えば、ブチルゴム１００質量部に対して１０〜６００質量部であり、５０〜５００質量部が好ましく、１００〜４００質量部がさらに好ましい。
【００２６】
（ｂ）軟化剤
軟化剤は、本発明の目的を損なわなければ、その種類は特に限定されず、公知のあらゆる軟化剤を１種または２種以上自由に選択して用いることができる。軟化剤としては、例えば、パラフィン系、ナフテン系、アロマ系プロセスオイル、菜種油、フタル酸エステル類、アジピン酸エステル類、アルキルスルホン酸エステル類、セバシン酸エステル類、などを挙げることができる。軟化剤の含有量は、例えば、ブチルゴム１００質量部に対して１０〜４００質量部であり、２０〜３００質量部が好ましく、５０〜２００質量部がさらに好ましい。
【００２７】
［粘着テープ］
本発明に係るブチルゴム系粘着剤組成物は、瓦屋根用の粘着テープに好適に用いることができる。例えば、ブチルゴム系粘着剤組成物に含有させる各成分を、混練装置等を用いて混練し、混練物をテープ状に形成することで、両面が粘着性を有する瓦屋根用の粘着テープとすることができる。
【００２８】
各成分を混練する際に用いる混練装置は特に限定されず、公知の混練装置を自由に選択して混練を行うことができる。混錬装置の例としては、バンバリーミキサー、ニーダーミキサー、二本ロール等を挙げることができる。また、混練物をテープ状に形成する方法も特に限定されず、公知の形成方法を自由に選択して用いることができる。このような方法の例としては、ロール成形、押出成形等の成形方法を挙げることができる。
【００２９】
上述の如くして得られた粘着テープは、本発明に係るブチルゴム系粘着剤組成物を用いているため、粘着性及び耐クリープ性が優れる。その結果、この粘着テープを用いて屋根瓦と防水シートとを接合させた接合体の耐久性も向上させることができる。
【００３０】
［屋根用防水シート］
本発明に係る屋根用防水シートは、粘着剤層と、防水シートと、を有する。以下、各構成要素について説明する。
【００３１】
＜粘着剤層＞
粘着剤層は、上述したブチルゴム系粘着剤組成物からなる。ブチルゴム系粘着剤組成物の詳細については、説明を省略する。なお、この粘着剤層として、上述した粘着テープを用いることも可能である。
【００３２】
＜防水シート＞
本発明に係る屋根用防水シートでは、防水シートを粘着剤層に積層させる。防水シートに用いられる材料は、本発明の目的を損なわなければ、その種類は特に限定されず、公知の材料を１種又は２種以上自由に選択して用いることができる。このような材料の例としては、エチレン−プロピレン−ジエンゴム（ＥＰＤＭ）、ポリ塩化ビニル（ＰＶＣ）等を挙げることができる。これらの材料の中でも、特に、ＥＰＤＭが好ましい。ＥＰＤＭを用いた防水シートは、ブチルゴム系粘着剤組成物に対する接着性が良好であるからである。
【実施例】
【００３３】
以下、実施例に基づいて本発明を更に詳細に説明する。なお、以下に説明する実施例は、本発明の代表的な実施例の一例を示したものであり、これにより本発明の範囲が狭く解釈されることはない。
【００３４】
本実施例における「部」は質量基準に基づく。また、本実施例において使用した材料の詳細を、それぞれ以下に示す。
（１）ブチルゴム
・ブチルゴム（ＪＳＲ株式会社製「ブチル２６８」）
（２）オレフィン系樹脂
・Ａ−１０：ポリエチレン、エチレン・酢酸ビニル共重合体、エチレン・ブテン共重合体、及びエチレン・４−メチル−１−ペンテン共重合体の混合物（旭化成株式会社製「サンファインＰＡＫ」  ＭＦＲ＝１０ｇ／１０ｍｉｎ）
・Ａ−２０：ポリエチレン、エチレン・酢酸ビニル共重合体、エチレン・ブテン共重合体、及びエチレン・４−メチル−１−ペンテン共重合体の混合物（旭化成株式会社製「サンファインＰＡＫ」  ＭＦＲ＝２０ｇ／１０ｍｉｎ）
・Ａ−２８：ポリエチレン、エチレン・酢酸ビニル共重合体、エチレン・ブテン共重合体、及びエチレン・４−メチル−１−ペンテン共重合体の混合物（旭化成株式会社製「サンファインＰＡＫ」  ＭＦＲ＝２８ｇ／１０ｍｉｎ）
・Ａ−４５：ポリエチレン、エチレン・酢酸ビニル共重合体、エチレン・ブテン共重合体、及びエチレン・４−メチル−１−ペンテン共重合体の混合物（旭化成株式会社製「サンファインＰＡＫ」  ＭＦＲ＝４５ｇ／１０ｍｉｎ）
・Ｂ−０．８：ＬＤＰＥ（宇部丸善ポリエチレン株式会社製「Ｆ２２ＮＨ」  
ＭＦＲ＝０．８ｇ／１０ｍｉｎ）
・Ｂ−２：ＬＤＰＥ（宇部丸善ポリエチレン株式会社製「Ｆ２２２ＮＨ」  
ＭＦＲ＝２ｇ／１０ｍｉｎ）
・Ｂ−３．５：ＬＤＰＥ（宇部丸善ポリエチレン株式会社製「Ｆ３２０」  
ＭＦＲ＝３．５ｇ／１０ｍｉｎ）
・Ｂ−５：ＬＤＰＥ（宇部丸善ポリエチレン株式会社製「Ｆ５２２Ｎ」  
ＭＦＲ＝５ｇ／１０ｍｉｎ）
・Ｂ−１０：ＬＤＰＥ（宇部丸善ポリエチレン株式会社製「Ｊ１０１９」  ＭＦＲ＝１０ｇ／１０ｍｉｎ）
・Ｂ−２０：ＬＤＰＥ（宇部丸善ポリエチレン株式会社製「Ｊ２５２２」  ＭＦＲ＝２０ｇ／１０ｍｉｎ）
・Ｂ−２５：ＬＤＰＥ（宇部丸善ポリエチレン株式会社製「Ｊ２５１６」  ＭＦＲ＝２５ｇ／１０ｍｉｎ）
・Ｂ−５０：ＬＤＰＥ（宇部丸善ポリエチレン株式会社製「Ｊ５０１９」  ＭＦＲ＝５０ｇ／１０ｍｉｎ）
（３）粘着付与樹脂
・Ａ１：芳香族変性テルペン樹脂（ヤスハラケミカル株式会社製「ＹＳレジンＴＯ−８５」、軟化点８５℃）
・Ａ２：芳香族変性テルペン樹脂（ヤスハラケミカル株式会社製「ＹＳレジンＴＯ−１１５」、軟化点１１５℃）
・Ａ３：芳香族変性テルペン樹脂（ヤスハラケミカル株式会社製「ＹＳレジンＴＯ−１２５」、軟化点１２５℃）
・Ｂ１：ロジンエステル樹脂（荒川化学工業株式会社製「スーパーエステルＬ」、軟化点２３℃未満）
・Ｂ２：ロジンエステル樹脂（荒川化学工業株式会社製「スーパーエステルＡ−７５」、軟化点７５℃）
・Ｃ１：脂環族飽和炭化水素樹脂（荒川化学工業株式会社製「アルコンＰ−９０」、軟化点９０℃）
・Ｃ２：脂環族飽和炭化水素樹脂（荒川化学工業株式会社製「アルコンＰ−１１５」、軟化点１１５℃）
・Ｃ３：脂環族飽和炭化水素樹脂（荒川化学工業株式会社製「アルコンＰ−１４０」、軟化点１４５℃）
（４）添加剤
・無機充填剤：炭酸カルシウム（秩父石灰工業株式会社製「ＴＡ０４４」）
・軟化剤：プロセスオイル（出光興産株式会社製「ＡＨ−１６」）
【００３５】
［ブチルゴム系粘着剤組成物の作製］
各実施例・比較例について、表１〜表２に示す配合量に従って、容量３リットルのニーダーミキサーを用いて１１０℃にて１時間混練して、ブチルゴム系粘着剤組成物である混練物を得た。さらに、得られた混練物を、ダイス温度を７０℃に設定した押出機にて幅２５ｍｍ×厚さ１ｍｍのテープ状に加工し、粘着テープを作製した。
【００３６】
【表１】
0006864139.tif 000002
【００３７】
【表２】
0006864139.tif 000003
【００３８】
［評価］
以下に示す方法に従って、粘着性及び耐クリープ性を評価した。その結果を表１〜表２に示す。表に示すように、全ての実施例は、粘着性及び耐クリープ性の両方が良好であるのに対し、全ての比較例は、粘着性と耐クリープ性の一方が良好でなかった。また、実施例２及び４と、実施例１０〜１１を比較すると、オレフィン系樹脂は、エチレンとそれ以外のモノマーとの共重合体を含有する場合には、粘着性及び耐クリープ性が特に良好になることが分かった。さらに、実施例６〜８を参照すると、ＭＦＲが２ｇ／１０分以上の場合に粘着力が特に良好になり、３．５ｇ／１０分以上の場合に粘着力がさらに良好になり、５ｇ／１０分以上の場合に粘着力がさらに良好になることが分かった。
【００３９】
＜粘着性＞
幅３０ｍｍ×長さ１２５ｍｍの形状に加工した陶器瓦に、幅２５ｍｍ×長さ１００ｍｍ×厚さ１ｍｍの形状に加工した粘着テープ（片面にＰＥＴフィルム（１００μｍ厚）を裏打ち）を貼り合わせて、試験片を得た。この試験片を、２ｋｇのゴムローラーにて１往復圧着し、２０分放置後に３００ｍｍ／分の速度で粘着テープを１８０°方向に剥がした際の粘着力を測定し（測定温度２１℃）、以下の基準に従って粘着性を判定した。なお、粘着力が大きいほど、粘着性が良好であることを示す。
◎：粘着力が４５Ｎ／２５ｍｍ以上
○：粘着力が３０Ｎ／２５ｍｍ以上、４５Ｎ／２５ｍｍ未満
×：粘着力が３０Ｎ／２５ｍｍ未満
【００４０】
＜耐クリープ性＞
２枚のステンレス板（ＳＵＳ３０４：１００ｍｍ×３０ｍｍ×２．５ｍｍｔ）１，２の間に、幅２５ｍｍ×長さ８０ｍｍ×厚さ１ｍｍの形状に加工した粘着テープ（ＰＥＴフィルムなし）３を貼り合わせ、一方のステンレス板１を固定すると共に、他方のステンレス板２に２００ｇの重り４を吊し（図１Ａ参照）、５０℃の環境下で１時間放置した。そして、１時間放置後の一方のステンレス板１に対する他方のステンレス板２のズレ量Ｄ（ずり落ちた距離）を測定し（図１Ｂ参照）、以下の基準に従って耐クリープ性を判定した。なお、ズレ量が小さいほど、耐クリープ性が良好であることを示す。
◎：ズレ量Ｄが２ｍｍ未満
○：ズレ量Ｄが２ｍｍ以上、４．５ｍｍ未満
×：ズレ量Ｄが４．５ｍｍ以上
【符号の説明】
【００４１】
１，２：ステンレス板
３：粘着テープ
４：重り
Ｄ：ズレ量
【要約】
【課題】屋根瓦と防水シートの接合に用いることができ、粘着性及び耐クリープ性に優れたブチルゴム系粘着剤組成物を提供する。
【解決手段】本発明によれば、ブチルゴム、オレフィン系樹脂、粘着付与樹脂を含有するブチルゴム系粘着剤組成物であって、前記ブチルゴム１００質量部に対し、前記オレフィン系樹脂の含有量が５〜５０質量部、前記粘着付与樹脂の含有量が５０〜２００質量部であり、前記オレフィン系樹脂が、ＪＩＳＫ７２１０に準拠して温度１９０℃、荷重２．１６ｋｇの条件で測定したメルトマスフローレイト（ＭＦＲ）が４０ｇ／１０ｍｉｎ以下である、ブチルゴム系粘着剤組成物が提供される。
【選択図】図１【図１】
0006864139.tif 000004